采用室温过饱和溶液再结晶法,以纯无机物CsX和PbX2(X=Br,I)来合成纯无机钙钛矿材料CsP-bX3(X=Br,I).确定了室温过饱和溶液再结晶法制备CsPbX3的最佳反应条件为,最佳投料配比为CsX:PbX2摩尔比为1:1,油胺和油酸体积比为1:2.5,合成CsPbBr3的最佳前驱液和正己烷体积比为为1:25,而CsPbI3为1:10.利用SEM和XRD分别对其进行组织形貌和结构进行表征.紫外吸收光谱结果显示,CsPbBr3钙钛矿在510～680 nm呈强吸收,CsPbI3吸收红移 ～770 nm.CsPbBr3和CsPbI3特征荧光发射峰分别在600和750 nm附近.
纯无机钙钛矿 CsPbX3(X=Br I) 吸收光谱 荧光光谱